(57)【要約】  ドロス欠陥の発生を抑制可能な溶融亜鉛めっき処理方法を提供する。本実施形態による溶融亜鉛めっき処理方法は、溶融亜鉛めっき鋼板又は合金化溶融亜鉛めっき鋼板の製造に用いられる溶融亜鉛めっき処理方法である。この溶融亜鉛めっき処理方法は、サンプル採取工程（Ｓ１）と、Γ2相ドロス量決定工程（Ｓ２）と、操業条件調整工程（Ｓ３）とを備える。サンプル採取工程（Ｓ１）では、Ａｌを含有する溶融亜鉛めっき浴中からサンプルを採取する。Γ2相ドロス量決定工程（Ｓ２）では、採取されたサンプル中のΓ2相ドロス量を求める。操業条件調整工程（Ｓ３）では、求めたΓ2相ドロス量に基づいて、溶融亜鉛めっき処理の操業条件を調整する。
2019131563.tif 000002
【特許請求の範囲】
【請求項１】
溶融亜鉛めっき鋼板又は合金化溶融亜鉛めっき鋼板の製造に用いられる溶融亜鉛めっき処理方法であって、
Ａｌを含有する溶融亜鉛めっき浴中からサンプルを採取するサンプル採取工程と、
採取された前記サンプルを用いて、前記溶融亜鉛めっき浴中のΓ2相ドロス量を求めるΓ2相ドロス量決定工程と、
求めた前記Γ2相ドロス量に基づいて、溶融亜鉛めっき処理の操業条件を調整する操業条件調整工程とを備える、
溶融亜鉛めっき処理方法。
【請求項２】
請求項１に記載の溶融亜鉛めっき処理方法であって、
前記Γ2相ドロス量決定工程では、
採取された前記サンプルを用いて、所定面積あたりのΓ2相ドロスの個数を、前記Γ2相ドロス量として求める、
溶融亜鉛めっき処理方法。
【請求項３】
請求項１又は請求項２に記載の溶融亜鉛めっき処理方法であって、
前記操業条件調整工程では、
求めた前記Γ2相ドロス量に基づいて、（Ａ）〜（Ｃ）の少なくとも１つを実施して前記Γ2相ドロス量を低減する、
溶融亜鉛めっき処理方法。
（Ａ）前記溶融亜鉛めっき浴の浴温を調整する。
（Ｂ）前記溶融亜鉛めっき浴のＡｌ濃度を調整する。
（Ｃ）前記溶融亜鉛めっき処理を実施する溶融亜鉛めっき設備での鋼板の搬送速度を調整する。
【請求項４】
請求項１〜請求項３のいずれか１項に記載の溶融亜鉛めっき処理方法であって、
前記操業条件調整工程では、
求めた前記Γ2相ドロス量がしきい値を超えているとき、前記溶融亜鉛めっき処理の操業条件を調整して前記Γ2相ドロス量を低減する、
溶融亜鉛めっき処理方法。
【請求項５】
請求項４に記載の溶融亜鉛めっき処理方法であって、
前記Γ2相ドロス量決定工程では、
採取された前記サンプルを用いて、所定面積あたりのΓ2相ドロスの個数を前記Γ2相ドロス量として求め、
前記操業条件調整工程では、
求めた前記Γ2相ドロス量が単位面積（１ｍｍ2）で換算した場合における０．０４５個／ｍｍ2を超える個数である場合、前記溶融亜鉛めっき処理の操業条件を調整して前記Γ2相ドロス量を低減する、
溶融亜鉛めっき処理方法。
【請求項６】
請求項１〜請求項５のいずれか１項に記載の溶融亜鉛めっき処理方法であって、
前記操業条件調整工程では、
前記溶融亜鉛めっき浴中のＡｌ濃度Ｘを、０．１００〜０．１５９質量％の範囲内に調整する、
溶融亜鉛めっき処理方法。
【請求項７】
請求項６に記載の溶融亜鉛めっき処理方法であって、
前記操業条件調整工程では、
前記Ａｌ濃度Ｘが０．１００〜０．１４０質量％であるとき、前記Ａｌ濃度Ｘ及び前記溶融亜鉛めっき浴の浴温Ｔ（℃）が式（１）を満たすように調整し、
前記Ａｌ濃度Ｘが０．１４０超〜０．１５９質量％であるとき、前記溶融亜鉛めっき浴の浴温Ｔが４６９℃以上となるように調整する、
溶融亜鉛めっき処理方法。
Ｘ≦０．００２４８８×Ｔ−１．０２６６  （１）
【請求項８】
請求項１〜請求項７のいずれか１項に記載の溶融亜鉛めっき処理方法であって、
前記溶融亜鉛めっき浴が貯留された溶融亜鉛ポット内には、前記溶融亜鉛めっき浴中に浸漬された鋼板と接触して前記鋼板の進行方向を上方に転換させるためのシンクロールが配置されており、
前記サンプル採取工程では、
前記溶融亜鉛ポット内の前記溶融亜鉛めっき浴のうち、前記シンクロールの上端から下端までの深さ範囲から、前記サンプルを採取する、
溶融亜鉛めっき処理方法。
【請求項９】
鋼板に対して、請求項１〜請求項８のいずれか１項に記載の溶融亜鉛めっき処理方法を実施して、前記鋼板の表面に溶融亜鉛めっき層を形成する溶融亜鉛めっき処理工程と、
前記表面に前記溶融亜鉛めっき層が形成された前記鋼板に対して合金化処理を実施して、前記合金化溶融亜鉛めっき鋼板を製造する合金化処理工程とを備える、
合金化溶融亜鉛めっき鋼板の製造方法。
【請求項１０】
鋼板に対して、請求項１〜請求項８のいずれか１項に記載の溶融亜鉛めっき処理方法を実施して、前記鋼板の表面に溶融亜鉛めっき層を形成する溶融亜鉛めっき処理工程を備える、
溶融亜鉛めっき鋼板の製造方法。
【発明の詳細な説明】
【技術分野】
【０００１】
本発明は、溶融亜鉛めっき処理方法、その溶融亜鉛めっき処理方法を用いた合金化溶融亜鉛めっき鋼板の製造方法、及び、その溶融亜鉛めっき処理方法を用いた溶融亜鉛めっき鋼板の製造方法に関する。
【背景技術】
【０００２】
溶融亜鉛めっき鋼板（以下、ＧＩともいう）、及び、合金化溶融亜鉛めっき鋼板（以下、ＧＡともいう）は、次の製造工程により製造される。はじめに、溶融亜鉛めっき処理の対象となる鋼板（母材鋼板）を準備する。母材鋼板は、熱延鋼板であってもよいし、冷延鋼板であってもよい。母材鋼板を熱延鋼板とする場合、たとえば、酸洗された熱延鋼板を準備する。酸洗された熱延鋼板に対して、必要に応じてＮｉプレめっき処理を実施して、表面にＮｉ層が形成された熱延鋼板を準備してもよい。上述以外の他の処理が施された熱延鋼板を準備してもよい。母材鋼板を冷延鋼板とする場合、たとえば、焼鈍処理された冷延鋼板を準備する。焼鈍処理された冷延鋼板に対して、必要に応じてＮｉプレめっき処理を実施して、表面にＮｉ層が形成された冷延鋼板を準備してもよい。上述以外の他の処理が施された冷延鋼板を準備してもよい。準備された母材鋼板（上述の熱延鋼板又は冷延鋼板）を溶融亜鉛めっき浴に浸漬して、溶融亜鉛めっき処理を実施し、溶融亜鉛めっき鋼板を製造する。合金化溶融亜鉛めっき鋼板を製造する場合はさらに、溶融亜鉛めっき鋼板を合金化炉内で熱処理することにより、合金化溶融亜鉛めっき鋼板を製造する。【０００３】
溶融亜鉛めっき鋼板及び合金化溶融亜鉛めっき鋼板の製造工程中の、溶融亜鉛めっき処理の詳細は次のとおりである。溶融亜鉛めっき処理に用いられる溶融亜鉛めっき設備は、溶融亜鉛めっき浴が収納された溶融亜鉛ポットと、溶融亜鉛めっき浴中に配置されたシンクロールと、ガスワイピング装置とを備える。【０００４】
溶融亜鉛めっき処理工程では、鋼板（母材鋼板）を溶融亜鉛めっき浴に浸漬させる。そして、溶融亜鉛めっき浴中に配置されたシンクロールにより、鋼板の進行方向を上方に転換させ、鋼板を溶融亜鉛めっき浴から引き上げる。引き上げられて上方に進む鋼板に対して、ガスワイピング装置からワイピングガスを鋼板表面に吹き付けて、余剰の溶融亜鉛を掻き取り、鋼板表面のめっき付着量を調整する。以上の方法により、溶融亜鉛めっき処理工程を実施する。なお、合金化溶融亜鉛めっき鋼板を製造する場合にはさらに、めっき付着量が調整された鋼板を合金化炉に装入して合金化処理を実施する。【０００５】
上述の溶融亜鉛めっき処理では、溶融亜鉛めっき浴中に浸漬された鋼板から、溶融亜鉛めっき浴中にＦｅが溶出する。鋼板から溶融亜鉛めっき浴中に溶出したＦｅが、溶融亜鉛めっき浴中に存在するＡｌやＺｎと反応すると、ドロスと呼ばれる金属間化合物が生成する。ドロスにはトップドロスとボトムドロスとが存在する。トップドロスは、溶融亜鉛めっき浴よりも比重が軽い金属間化合物であり、溶融亜鉛めっき浴の液面に浮上するドロスである。ボトムドロスは、溶融亜鉛めっき浴よりも比重が重い金属間化合物であり、溶融亜鉛ポットの底に堆積するドロスである。これらのドロスのうち、特に、ボトムドロスは、溶融亜鉛めっき処理中において、溶融亜鉛めっき浴中の鋼板の進行により発生する随伴流により、堆積している溶融亜鉛ポットの底から巻き上げられて、溶融亜鉛めっき浴中に浮遊する。このような浮遊したボトムドロスが溶融亜鉛めっき処理中の鋼板の表面に付着する場合がある。鋼板表面に付着したボトムドロスは、合金化溶融亜鉛めっき鋼板又は溶融亜鉛めっき鋼板の表面において、点状の欠陥となる場合がある。このようなボトムドロス起因の表面欠陥を、本明細書では、「ドロス欠陥」という。ドロス欠陥は合金化溶融亜鉛めっき鋼板及び溶融亜鉛めっき鋼板の外観性を低下したり、耐食性を低下したりする。そのため、ドロス欠陥の発生を抑制できる方が好ましい。【０００６】
ドロス欠陥の発生を抑制する技術が、特開平１１−３５００９６号公報（特許文献１）、及び特開平１１−３５００９７号公報（特許文献２）に提案されている。【０００７】
特許文献１では、合金化溶融亜鉛めっき鋼板の製造方法において、溶融亜鉛浴温度をＴ（℃）とし、Ｃｚ＝−０．０１５×Ｔ＋０．７６で定義される境界Ａｌ濃度をＣｚ（ｗｔ％）とした場合、溶融亜鉛浴温度Ｔを４３５〜５００℃の範囲内にするとともに、浴中Ａｌ濃度をＣｚ±０．０１ｗｔ％の範囲内に保持する。【０００８】
具体的には、特許文献１には、次のとおり記載されている。ドロスの組成は、浴中のＡｌ濃度に応じて変化する。具体的には、４６５℃に保持された溶融亜鉛浴において、浴中Ａｌ濃度が０．１４％以上では、ドロスはＦｅ−Ａｌ系（トップドロス）となる。浴中Ａｌ濃度が０．１４％よりも低い場合、ドロスはＦｅ−Ｚｎ系（ボトムドロス）のデルタ1相（δ1相）となる。浴中Ａｌ濃度がさらに低くなった場合、ドロスはＦｅ−Ｚｎ系（ボトムドロス）のツェータ相（ζ相）となる。そして、ドロスがδ1相からζ相に相変態を起こす場合、及び、ドロスがζ相からδ1相に相変態を起こす場合、相変態により、ドロスが微細化する。そこで、特許文献１では、δ1相及びζ相の相変態の境界を「境界Ａｌ濃度Ｃｚ」と定義する。そして、浴中Ａｌ濃度を境界Ａｌ濃度Ｃｚ±０．０１ｗｔ％で制御する。この場合、浴中Ａｌ濃度が境界Ａｌ濃度Ｃｚを超えればドロスがδ1相となり、境界Ａｌ濃度Ｃｚ未満となればドロスがζ相となる。Ａｌ濃度をＣｚ±０．０１ｗｔ％で制御することにより、浴中においてドロスがδ1相とζ相との相変態を繰り返す。そのため、ドロスを微細化でき、ドロス欠陥の発生が抑制できる、と特許文献１には記載されている。【０００９】
特許文献２では、合金化溶融亜鉛めっき鋼板の製造方法において、浴中Ａｌ濃度を０．１５±０．０１ｗｔ％の範囲内に保持する。具体的には、特許文献２では、次のとおり記載されている。浴中Ａｌ濃度が０．１５ｗｔ％以上では、ドロスはＦｅ−Ａｌ相となり、浴中Ａｌ濃度が０．１５％以下では、ドロスはδ1相となる。ドロスがＦｅ−Ａｌ相とδ1相とで相変態を繰り返せば、ドロスが微細化する。そこで、浴中Ａｌ濃度を０．１５±０．０１ｗｔ％の範囲内に保持することにより、ドロスを微細化でき、その結果、ドロス欠陥の発生が抑制できる、と特許文献２には記載されている。
【先行技術文献】
【特許文献】
【００１０】
【特許文献１】特開平１１−３５００９６号公報
【特許文献２】特開平１１−３５００９７号公報
【発明の概要】
【発明が解決しようとする課題】
【００１１】
溶融亜鉛めっき処理において発生し得るドロスには、Ｆｅ2Ａｌ5（いわゆる、トップドロス）、δ1相、ガンマ1相（Γ1相）、ζ相の４種類が存在することが今までの研究で報告されている。特許文献１では、浴中Ａｌ濃度がδ1相とζ相との境界近傍となるように溶融亜鉛めっき処理を操業することで、ドロス欠陥の主要因であるδ1相を微細化することを提案している。また、特許文献２では、浴中Ａｌ濃度がＦｅ2Ａｌ5相とδ1相との境界近傍となるように操業することで、ドロス欠陥の主要因であるδ1相を微細化することを提案している。【００１２】
しかしながら、上記特許文献１や特許文献２で提案されている方法で操業を行った場合であっても、合金化溶融亜鉛めっき鋼板、又は、溶融亜鉛めっき鋼板の表面には、依然としてドロス欠陥が発生する場合がある。【００１３】
本開示の目的は、ドロス欠陥の発生を抑制可能な溶融亜鉛めっき処理方法、その溶融亜鉛めっき処理方法を利用した合金化溶融亜鉛めっき鋼板の製造方法、及び、その溶融亜鉛めっき処理方法を利用した溶融亜鉛めっき鋼板の製造方法を提供することである。
【課題を解決するための手段】
【００１４】
本開示による溶融亜鉛めっき処理方法は、溶融亜鉛めっき鋼板又は合金化溶融亜鉛めっき鋼板の製造に用いられる溶融亜鉛めっき処理方法であって、
Ａｌを含有する溶融亜鉛めっき浴中からサンプルを採取するサンプル採取工程と、
採取されたサンプルを用いて、溶融亜鉛めっき浴中のΓ2相ドロス量を求めるΓ2相ドロス量決定工程と、
求めたΓ2相ドロス量に基づいて、溶融亜鉛めっき処理の操業条件を調整する操業条件調整工程とを備える。【００１５】
本開示による合金化溶融亜鉛めっき鋼板の製造方法は、
鋼板に対して、上述の溶融亜鉛めっき処理方法を実施して、鋼板の表面に溶融亜鉛めっき層を形成する溶融亜鉛めっき処理工程と、
表面に溶融亜鉛めっき層が形成された鋼板に対して合金化処理を実施して、合金化溶融亜鉛めっき鋼板を製造する合金化処理工程とを備える。【００１６】
本開示による溶融亜鉛めっき鋼板の製造方法は、
鋼板に対して、上述の溶融亜鉛めっき処理方法を実施して、鋼板の表面に溶融亜鉛めっき層を形成する溶融亜鉛めっき処理工程を備える。
【発明の効果】
【００１７】
本開示による溶融亜鉛めっき処理方法は、ドロス欠陥の発生を抑制できる。また、本開示による合金化溶融亜鉛めっき鋼板の製造方法は、ドロス欠陥の発生が抑制された合金化溶融亜鉛めっき鋼板を製造できる。本開示による溶融亜鉛めっき鋼板の製造方法は、ドロス欠陥の発生が抑制された溶融亜鉛めっき鋼板を製造できる。
【図面の簡単な説明】
【００１８】
【図１】図１は、合金化溶融亜鉛めっき鋼板及び溶融亜鉛めっき鋼板の製造に用いられる溶融亜鉛めっきライン設備の全体構成を示す機能ブロック図である。
【図２】図２は、図１中の溶融亜鉛めっき設備の側面図である。
【図３】図３は、図２と異なる構成の溶融亜鉛めっき設備の側面図である。
【図４】図４は、図２及び図３と異なる構成の溶融亜鉛めっき設備の側面図である。
【図５】図５は、図１と異なる構成の溶融亜鉛めっきライン設備の全体構成を示す機能ブロック図である。
【図６】図６は、本実施形態の溶融亜鉛めっき処理方法の工程を示すフロー図である。
【図７】図７は、本実施形態の溶融亜鉛めっき処理方法のサンプル採取工程にて採取されたサンプルの観察視野の一部での写真画像の一例を示す図である。
【図８】図８は、溶融亜鉛めっき浴中のＡｌ濃度Ｘ（質量％）と、溶融亜鉛めっき浴の浴温Ｔ（℃）と、溶融亜鉛めっき浴中で安定化するドロスとの関係を示す図である。
【発明を実施するための形態】
【００１９】
上述のとおり、従来の研究では、溶融亜鉛めっき処理において発生するドロスとして、次の種類が存在すると報告されている。
（１）Ｆｅ2Ａｌ5
（２）δ1相ドロス
（３）Γ1相ドロス
（４）ζ相ドロス
【００２０】
Ｆｅ2Ａｌ5はトップドロスと呼ばれる。トップドロスは、溶融亜鉛めっき浴よりも比重が軽い。そのため、トップドロスは、溶融亜鉛めっき浴の液面に浮上しやすい。Ｆｅ2Ａｌ5の結晶構造は斜方晶であり、その化学組成は、質量％で、４５％のＡｌと、３８％のＦｅと、１７％のＺｎとからなる。トップドロスは軟質であるため、ドロス欠陥の要因となりにくいことが知られている。
【００２１】
δ1相ドロス、Γ1相ドロス、及び、ζ相ドロスは、ボトムドロスと呼ばれる。ボトムドロスは、溶融亜鉛めっき浴よりも比重が重い。そのため、ボトムドロスは、溶融亜鉛めっき浴が貯留されている溶融亜鉛ポットの底に堆積しやすい。
【００２２】
δ1相ドロスの結晶構造は六方晶であり、その化学組成は、質量％で、１％以下のＡｌと、９％以上のＦｅと、９０％以上のＺｎとからなる。Γ1相ドロスの結晶構造は面心立方晶であり、その化学組成は、質量％で、２０％のＦｅと、８０％程度のＺｎとからなる。ζ相ドロスの結晶構造は単斜晶であり、その化学組成は、質量％で、１％以下のＡｌと、６％程度のＦｅと、９４％程度のＺｎとからなる。
【００２３】
従前の研究では、ドロス欠陥の主たる要因をδ1相ドロスとする報告例が多数存在していた。上述の特許文献１及び２においても、δ1相ドロスをドロス欠陥の要因の一つと考えていると思われる。そこで、本発明者らも当初、δ1相ドロスがドロス欠陥の主たる要因であると考え、調査及び研究を行った。しかしながら、溶融亜鉛めっき処理においてδ1相ドロスの発生を抑制した場合であっても、合金化溶融亜鉛めっき鋼板及び溶融亜鉛めっき鋼板の表面には、依然としてドロス欠陥が発生する場合があった。
【００２４】
そこで、本発明者らは、ドロス欠陥の発生要因はδ1相ドロスではなく、他のドロスではないかと考えた。そこで、本発明者らは、ドロス欠陥が発生している合金化溶融亜鉛めっき鋼板を用いて、ドロス欠陥部分の化学組成及び結晶構造について、改めて分析を行った。本発明者らはさらに、溶融亜鉛めっき浴中で発生するドロスの種類についても、改めて分析を行った。その結果、本発明者らは、ドロス欠陥について、従来の研究結果とは異なる次の知見を得た。
【００２５】
はじめに、合金化溶融亜鉛めっき鋼板の表面のドロス欠陥部分の化学組成をＥＰＭＡ（Ｅｌｅｃｔｒｏｎ  Ｐｒｏｂｅ  Ｍｉｃｒｏ  Ａｎａｌｙｚｅｒ：電子線マイクロアナライザー）を用いて分析した。さらに、ドロス欠陥部分の結晶構造をＴＥＭ（Ｔｒａｎｓｍｉｓｓｉｏｎ  Ｅｌｅｃｔｒｏｎ  Ｍｉｃｒｏｓｃｏｐｅ：透過型電子顕微鏡）を用いて解析した。その結果、ドロス欠陥部分の化学組成は、質量％で、２％のＡｌと、８％のＦｅと、９０％のＺｎとからなり、結晶構造は面心立方晶であった。
【００２６】
従来のドロス欠陥の主要因と考えられていたδ1相ドロスの化学組成（質量％で１％以下のＡｌ、９％以上のＦｅ、及び、９０％以上のＺｎ）は、上述のドロス欠陥部分の化学組成と類似する。しかしながら、δ1相ドロスの結晶構造は六方晶であり、ドロス欠陥部分で特定された面心立方晶ではない。そのため、本発明者らは、従来ドロス欠陥の主要因と考えられていたδ1相ドロスは、実際には、ドロス欠陥の主要因ではないと考えた。
【００２７】
そこで、本発明者らは、ドロス欠陥の原因となるドロスの特定を行った。上述の（１）〜（４）のドロスのうち、Ｆｅ2Ａｌ5（トップドロス）については、化学組成がドロス欠陥部分の化学組成と大きく異なる。Γ1相ドロスについては、結晶構造がドロス欠陥部分と同じ面心立方晶であるものの、化学組成（質量％で２０％のＦｅ、及び、８０％のＺｎ）がドロス欠陥部分の化学組成と大きく異なる。ζ相ドロスについては、化学組成（質量％で１％以下のＡｌ、６％程度のＦｅ、及び、９４％程度のＺｎ）がドロス欠陥部分の化学組成と異なり、さらに、結晶構造（単斜晶）もドロス欠陥部分の結晶構造（面心立方晶）と異なる。
【００２８】
以上の検討結果に基づいて、本発明者らは、ドロス欠陥は、上述の（１）〜（４）のドロスに起因したものではないと考えた。そして、本発明者らは、ドロス欠陥は、上記（１）〜（４）以外の他の種類のドロスに起因しているのではないかと考えた。
【００２９】
そこで、本発明者らは、溶融亜鉛めっき浴中のドロスの分析をさらに行った。ドロスの分析には、上述のＥＰＭＡ及びＴＥＭを用いた。その結果、本発明者らは、溶融亜鉛めっき浴中に生成するドロスとして、ガンマ2相（Γ2相）ドロスが存在することを新たに突き止めた。
【００３０】
Γ2相ドロスの化学組成は、質量％で、２％のＡｌと、８％のＦｅと、９０％のＺｎとからなり、上述の解析されたドロス欠陥部分の化学組成と一致する。さらに、Γ2相ドロスの結晶構造は面心立方晶であり、ドロス欠陥部分の結晶構造と一致する。そこで、本発明者らは、Γ2相ドロスがドロス欠陥の主要因ではないかと考えた。そして、Γ2相ドロスの比重は溶融亜鉛めっき浴の比重よりも大きいため、Γ2相ドロスは、溶融亜鉛ポットの底に堆積し得るボトムドロスに該当した。
【００３１】
そこで、本発明者らは、Γ2相ドロスと、他の（１）〜（４）のドロスとに関して、さらに調査を進めた。その結果、次の事項が判明した。
【００３２】
ドロス欠陥は、粒径の大きいドロスが起因しており、粒径の小さいドロスはドロス欠陥を形成しにくいことが知られている。上記（１）〜（４）のドロス、及び、Γ2相ドロスの溶融亜鉛めっき浴中での成長速度は、Γ2相ドロスが最も速く、δ1相ドロスが最も遅い。したがって、δ1相ドロスが生成しても、δ1相ドロスは、ドロス欠陥を構成しにくい１０μｍ未満の微細な粒径のまま維持されやすい。これに対して、Γ2相が生成すれば、溶融亜鉛めっき浴中においてΓ2相はδ1相よりも速く成長し、ドロス欠陥の原因となる１０μｍを超える粒径になりやすい。さらに、δ1相ドロスはΓ2相ドロスよりも軟質であるため、仮に、δ1相ドロスが粗大化してもドロス欠陥になりにくい。
【００３３】
以上の検討結果に基づいて、本発明者らは、溶融亜鉛めっき処理を施される合金化溶融亜鉛めっき鋼板及び溶融亜鉛めっき鋼板の表面に発生するドロス欠陥の主要因は、δ1相ドロスではなく、Γ2相ドロスであると結論付けた。さらに、本発明者らは、ボトムドロスに分類されるドロスは、Γ2相ドロス、δ1相ドロス、ζ相ドロス、及び、Γ1相ドロスのいずれかであるものの、溶融亜鉛めっき浴において、Γ1相ドロスはほとんど存在していないとの知見を得た。
【００３４】
そして、溶融亜鉛めっき処理において、溶融亜鉛めっき浴中のΓ2相ドロス量を求め、溶融亜鉛めっき浴中のΓ2相ドロス量に基づいて、溶融亜鉛めっき処理の操業条件を調整すれば、合金化溶融亜鉛めっき鋼板及び溶融亜鉛めっき鋼板において、ドロス欠陥の発生を抑制できることを見出した。
【００３５】
以上の知見に基づいて完成した本実施形態の溶融亜鉛めっき処理方法は、次のとおりである。
【００３６】
［１］の溶融亜鉛めっき処理方法は、
溶融亜鉛めっき鋼板又は合金化溶融亜鉛めっき鋼板の製造に用いられる溶融亜鉛めっき処理方法であって、
Ａｌを含有する溶融亜鉛めっき浴中からサンプルを採取するサンプル採取工程と、
採取されたサンプルを用いて、溶融亜鉛めっき浴中のΓ2相ドロス量を求めるΓ2相ドロス量決定工程と、
求めたΓ2相ドロス量に基づいて、溶融亜鉛めっき処理の操業条件を調整する操業条件調整工程とを備える。
【００３７】
ここで、「溶融亜鉛めっき処理の操業条件を調整する」とは、溶融亜鉛めっき浴中のΓ2相ドロスの量を調整可能な、溶融亜鉛めっき処理の操業条件を調整することを意味する。また、「溶融亜鉛めっき処理の操業条件を調整する」とは、溶融亜鉛めっき処理の操業条件を変更する行為だけでなく、操業条件を現状のまま維持する行為も含む。
【００３８】
上述の溶融亜鉛めっき処理方法によれば、ドロス欠陥の主要因であるΓ2相ドロス量に基づいて、Γ2相ドロス量を低減するように溶融亜鉛めっき処理方法の操業条件を調整することにより、溶融亜鉛めっき浴中のΓ2相ドロス量を低減することができる。そのため、ドロス欠陥の発生を抑制することができる。
【００３９】
［２］の溶融亜鉛めっき処理方法は、［１］に記載の溶融亜鉛めっき処理方法であって、
Γ2相ドロス量決定工程では、
採取されたサンプルを用いて、所定面積あたりのΓ2相ドロスの個数を、Γ2相ドロス量として求める。
【００４０】
ここで、所定面積は、特に限定されない。所定面積はたとえば、サンプルを用いて所定の観察視野でΓ2相ドロスを観察する場合における観察視野の全体の面積であってもよいし、単位面積（ｍｍ2）であってもよい。
【００４１】
［３］の溶融亜鉛めっき処理方法は、［１］及び［２］に記載の溶融亜鉛めっき処理方法であって、
操業条件調整工程では、
求めたΓ2相ドロス量に基づいて、（Ａ）〜（Ｃ）の少なくとも１つを実施してΓ2相ドロス量を低減する。
（Ａ）溶融亜鉛めっき浴の浴温を調整する。
（Ｂ）溶融亜鉛めっき浴のＡｌ濃度を調整する。
（Ｃ）溶融亜鉛めっき処理を実施する溶融亜鉛めっき設備での鋼板の搬送速度を調整する。
【００４２】
上記（Ａ）〜（Ｃ）はいずれも、Γ2相ドロスを他の相のドロスに相変態させたり、Γ2相ドロスの生成を抑制したりするのに有効な操業条件である。したがって、（Ａ）〜（Ｃ）の少なくとも１つを実施することにより、Γ2相ドロス量を低減することができる。
【００４３】
［４］の溶融亜鉛めっき処理方法は、［１］〜［３］のいずれか１項に記載の溶融亜鉛めっき処理方法であって、
操業条件調整工程では、
求めたΓ2相ドロス量がしきい値を超えているとき、溶融亜鉛めっき処理の操業条件を調整してΓ2相ドロス量を低減する。
【００４４】
この場合、操業条件を変更するか否かについて、Γ2相ドロス量としきい値とに基づいて容易に判断することができる。
【００４５】
［５］の溶融亜鉛めっき処理方法は、［４］に記載の溶融亜鉛めっき処理方法であって、
Γ2相ドロス量決定工程では、
採取されたサンプルを用いて、所定面積あたりのΓ2相ドロスの個数をΓ2相ドロス量として求め、
操業条件調整工程では、
求めたΓ2相ドロス量が単位面積（１ｍｍ2）で換算した場合における０．０４５個／ｍｍ2を超える個数である場合、溶融亜鉛めっき処理の操業条件を調整してΓ2相ドロス量を低減する。
【００４６】
この場合、Γ2相ドロスに起因するドロス欠陥の発生を有効に抑制できる。
【００４７】
［６］の溶融亜鉛めっき処理方法は、［１］〜［５］のいずれか１項に記載の溶融亜鉛めっき処理方法であって、
操業条件調整工程では、
溶融亜鉛めっき浴中のＡｌ濃度Ｘを、０．１００〜０．１５９質量％の範囲内に調整する。
【００４８】
この場合、ドロス欠陥とは異なる他の模様欠陥が発生するのを抑制でき、さらに、合金化溶融亜鉛めっき鋼板の製造工程中の合金化処理において、未合金が発生するのを抑制できる。
【００４９】
［７］の溶融亜鉛めっき処理方法は、［６］に記載の溶融亜鉛めっき処理方法であって、
操業条件調整工程では、
Ａｌ濃度Ｘが０．１００〜０．１４０質量％であるとき、Ａｌ濃度Ｘ及び溶融亜鉛めっき浴の浴温Ｔ（℃）が式（１）を満たすように調整し、
Ａｌ濃度Ｘが０．１４０超〜０．１５９質量％であるとき、溶融亜鉛めっき浴の浴温Ｔが４６９℃以上となるように調整する。
Ｘ≦０．００２４８８×Ｔ−１．０２６６  （１）
【００５０】
Ａｌ濃度Ｘが０．１００〜０．１４０質量％である場合、式（１）を満たせば、Γ2相ドロスに代えてδ1相ドロスが生成しやすく、Γ2相ドロスの生成を安定的に抑制できる。また、Ａｌ濃度Ｘが０．１４０超〜０．１５９質量％である場合、溶融亜鉛めっき浴の浴温Ｔを４６９℃以上にすれば、Γ2相ドロスはほぼ生成せず、トップドロス、又は、δ1相ドロスが生成する。そのため、Γ2相ドロスに起因するドロス欠陥の発生を安定的に抑制できる。
【００５１】
［８］の溶融亜鉛めっき処理方法は、［１］〜［７］のいずれか１項に記載の溶融亜鉛めっき処理方法であって、
溶融亜鉛めっき浴が貯留された溶融亜鉛ポット内には、溶融亜鉛めっき浴中に浸漬された鋼板と接触して鋼板の進行方向を上方に転換させるためのシンクロールが配置されており、
サンプル採取工程では、
溶融亜鉛ポット内の前記溶融亜鉛めっき浴のうち、シンクロールの上端から下端までの範囲内の深さ範囲から、サンプルを採取する。
【００５２】
この場合、サンプルをシンクロールと同じ深さ範囲から採取する。そのため、Γ2相ドロス量とドロス欠陥との相関をさらに高めることができる。
【００５３】
［９］の合金化溶融亜鉛めっき鋼板の製造方法は、
鋼板に対して、［１］〜［８］のいずれか１項に記載の溶融亜鉛めっき処理方法を実施して、鋼板の表面に溶融亜鉛めっき層を形成する溶融亜鉛めっき処理工程と、
表面に溶融亜鉛めっき層が形成された鋼板に対して合金化処理を実施して、合金化溶融亜鉛めっき鋼板を製造する合金化処理工程とを備える。
【００５４】
本実施形態の合金化溶融亜鉛めっき鋼板の製造方法は、上述の本実施形態の溶融亜鉛めっき処理方法を適用する。そのため、ドロス欠陥が抑制された合金化溶融亜鉛めっき鋼板を製造できる。
【００５５】
［１０］の溶融亜鉛めっき鋼板の製造方法は、
鋼板に対して、［１］〜［８］のいずれか１項に記載の溶融亜鉛めっき処理方法を実施して、鋼板の表面に溶融亜鉛めっき層を形成する溶融亜鉛めっき処理工程を備える。
【００５６】
本実施形態の溶融亜鉛めっき鋼板の製造方法は、上述の本実施形態の溶融亜鉛めっき処理方法を適用する。そのため、ドロス欠陥が抑制された溶融亜鉛めっき鋼板を製造できる。
【００５７】
以下、本実施形態による溶融亜鉛めっき処理方法、合金化溶融亜鉛めっき鋼板の製造方法、及び、溶融亜鉛めっき鋼板の製造方法について、図面を参照しながら説明する。なお、本明細書及び図面において、実質的に同一の機能を有する構成については、同一符号を付してその説明を繰り返さない。
【００５８】
［溶融亜鉛めっきライン設備の構成について］
図１は、合金化溶融亜鉛めっき鋼板及び溶融亜鉛めっき鋼板の製造に用いられる溶融亜鉛めっきライン設備の全体構成の一例を示す機能ブロック図である。図１を参照して、溶融亜鉛めっきライン設備１は、焼鈍炉２０と、溶融亜鉛めっき設備１０と、調質圧延機（スキンパスミル）３０とを備える。
【００５９】
焼鈍炉２０は、図示しない１又は複数の加熱帯と、加熱帯の下流に配置された１又は複数の冷却帯とを含む。焼鈍炉２０では、鋼板が焼鈍炉２０の加熱帯に供給され、鋼板に対して焼鈍が実施される。焼鈍された鋼板は冷却帯で冷却され、溶融亜鉛めっき設備１０に搬送される。溶融亜鉛めっき設備１０は、焼鈍炉２０の下流に配置されている。溶融亜鉛めっき設備１０では、鋼板に対して溶融亜鉛めっき処理が実施され、合金化溶融亜鉛めっき鋼板、又は、溶融亜鉛めっき鋼板が製造される。調質圧延機３０は、溶融亜鉛めっき設備１０の下流に配置される。調質圧延機３０では、溶融亜鉛めっき設備１０において製造された合金化溶融亜鉛めっき鋼板、又は、溶融亜鉛めっき鋼板に対して、必要に応じて軽圧下して、合金化溶融亜鉛めっき鋼板又は溶融亜鉛めっき鋼板の表面を調整する。
【００６０】
［溶融亜鉛めっき設備１０について］
図２は、図１中の溶融亜鉛めっき設備１０の側面図である。図２を参照して、溶融亜鉛めっき設備１０は、溶融亜鉛ポット１０１と、シンクロール１０７と、サポートロール１１３と、ガスワイピング装置１０９と、合金化炉１１１とを備える。
【００６１】
溶融亜鉛めっき設備１０の上流に配置されている焼鈍炉２０は、内部が大気雰囲気から遮断されており、還元性雰囲気に維持されている。焼鈍炉２０は、上述のとおり、連続搬送される鋼板Ｓを加熱帯にて加熱する。これにより、鋼板Ｓの表面が活性化され、鋼板Ｓの機械的性質が調整される。
【００６２】
焼鈍炉２０の出側に相当する焼鈍炉２０の下流端部は、ターンダウンロール２０１が配置された空間を有する。焼鈍炉２０の下流端部は、スナウト２０２の上流端部に接続されている。スナウト２０２の下流端部は、溶融亜鉛めっき浴１０３中に浸漬されている。スナウト２０２の内部は大気雰囲気から遮断されており、還元性雰囲気に維持されている。
【００６３】
ターンダウンロール２０１により搬送方向が下向きに変えられた鋼板Ｓは、スナウト２０２を通過して、溶融亜鉛ポット１０１に貯留されている溶融亜鉛めっき浴１０３へと連続的に浸漬される。溶融亜鉛ポット１０１の内部には、シンクロール１０７が配置されている。シンクロール１０７は、鋼板Ｓの幅方向と平行な回転軸を有している。シンクロール１０７の軸方向の幅は、鋼板Ｓの幅よりも大きい。シンクロール１０７は、鋼板Ｓと接触して鋼板Ｓの進行方向を溶融亜鉛めっき設備１０の上方に転換させる。
【００６４】
サポートロール１１３は、溶融亜鉛めっき浴１０３中であって、シンクロール１０７よりも上方に配置されている。サポートロール１１３は、一対のロールを備えている。サポートロール１１３の一対のロールは、鋼板Ｓの幅方向と平行な回転軸を有している。サポートロール１１３は、シンクロール１０７により進行方向を上方に転換された鋼板Ｓを挟んで、上方に搬送される鋼板Ｓを支持する。
【００６５】
ガスワイピング装置１０９は、シンクロール１０７及びサポートロール１１３の上方であって、かつ、溶融亜鉛めっき浴１０３の液面よりも上方に配置されている。ガスワイピング装置１０９は、一対のガス噴射装置を備える。一対のガス噴射装置は、互いに対抗するガス噴射ノズルを有する。溶融亜鉛めっき処理時において、鋼板Ｓはガスワイピング装置１０９の一対のガス噴射ノズルの間を通過する。このとき、一対のガス噴射ノズルは、鋼板Ｓの表面と対向する。ガスワイピング装置１０９は、溶融亜鉛めっき浴１０３から引き上げられた鋼板Ｓの両表面に対してガスを吹き付けることにより、鋼板Ｓの両表面に付着した溶融亜鉛めっきの一部を掻き落とし、鋼板Ｓの表面の溶融亜鉛めっきの付着量を調整する。
【００６６】
合金化炉１１１は、ガスワイピング装置１０９の上方に配置されている。合金化炉１１１は、ガスワイピング装置１０９を通過して上方に搬送された鋼板Ｓを内部に通して、鋼板Ｓに対して合金化処理を実施する。合金化炉１１１は、入側から出側に向かって順に、加熱帯、保熱帯、冷却帯を含む。加熱帯は鋼板Ｓの温度（板温）が略均一になるように加熱する。保熱帯は、鋼板Ｓの板温を保持する。このとき、鋼板Ｓの表面に形成された溶融亜鉛めっき層が合金化されて合金化層になる。冷却帯は、合金化層が形成された鋼板Ｓを冷却する。以上のとおり、合金化炉１１１は、加熱帯、保熱帯、冷却帯を用いて、合金化処理を実施する。なお、合金化炉１１１は、合金化溶融亜鉛めっき鋼板を製造する場合に、上述の合金化処理を実施する。一方、溶融亜鉛めっき鋼板を製造する場合、合金化炉１１１は合金化処理を実施しない。この場合、鋼板Ｓは、作動していない合金化炉１１１を通過する。ここで、作動していないとは、たとえば、合金化炉１１１がオンラインに配置されたまま、電源が停止した状態（起動していない状態）であることを意味する。合金化炉１１１を通過した鋼板Ｓは、トップロール１１５により次工程に搬送される。
【００６７】
溶融亜鉛めっき鋼板を製造する場合、図３に示すとおり、合金化炉１１１がオフラインに移動してもよい。この場合、鋼板Ｓは、合金化炉１１１を通過することなく、トップロール１１５により次工程に搬送される。
【００６８】
なお、溶融亜鉛めっき設備１０が溶融亜鉛めっき鋼板専用の設備である場合、溶融亜鉛めっき設備１０は、図４に示すとおり、合金化炉１１１を備えていなくてもよい。
【００６９】
［溶融亜鉛めっきライン設備の他の構成例について］
溶融亜鉛めっきライン設備１は、図１の構成に限定されない。たとえば、溶融亜鉛めっき処理前の鋼板にＮｉプレめっき処理を実施して、鋼板上にＮｉ層を形成する場合、図５に示すとおり、焼鈍炉２０と溶融亜鉛めっき設備１０との間に、Ｎｉプレめっき設備４０が配置されていてもよい。Ｎｉプレめっき設備４０は、Ｎｉめっき浴を貯留するＮｉめっきセルを備える。Ｎｉめっき処理は、電気めっき法により実施される。なお、図１及び図５の溶融亜鉛めっきライン設備１は、焼鈍炉２０及び調質圧延機３０を備える。しかしながら、溶融亜鉛めっきライン設備１は、焼鈍炉２０を備えなくてもよい。また、溶融亜鉛めっきライン設備１は、調質圧延機３０を備えなくてもよい。溶融亜鉛めっきライン設備１は、少なくとも、溶融亜鉛めっき設備１０を備えていればよい。焼鈍炉２０及び調質圧延機３０は、必要に応じて配置されればよい。また、溶融亜鉛めっきライン設備１は、溶融亜鉛めっき設備１０よりも上流に、鋼板を酸洗するための酸洗設備を備えていてもよいし、焼鈍炉２０及び酸洗設備以外の他の設備を備えていてもよい。溶融亜鉛めっきライン設備１はさらに、溶融亜鉛めっき設備１０よりも下流に、調質圧延機３０以外の他の設備を備えていてもよい。
【００７０】
［ドロス欠陥の発生メカニズムについて］
上述の溶融亜鉛めっきライン設備１を用いた合金化溶融亜鉛めっき鋼板又は溶融亜鉛めっき鋼板の製造工程中の溶融亜鉛めっき処理工程において、ドロス欠陥が発生するメカニズムは次のとおりと考えられる。
【００７１】
溶融亜鉛めっき処理工程では、溶融亜鉛めっき浴１０３に浸漬している鋼板ＳからＦｅが溶融亜鉛めっき浴１０３に溶け出す。溶け出したＦｅが溶融亜鉛めっき浴１０３中のＡｌ及び／又はＺｎと反応して、ドロスが生成する。生成したドロスのうち、トップドロスは溶融亜鉛めっき浴１０３中の液面に浮上する。一方、生成したドロスのうち、ボトムドロスは溶融亜鉛ポット１０１の底に沈み、堆積する。合金化溶融亜鉛めっき鋼板又は溶融亜鉛めっき鋼板の製造を繰り返すと（つまり、鋼板Ｓが溶融亜鉛めっき浴１０３を通過する量が増加するにしたがい）、ボトムドロスが溶融亜鉛ポット１０１の底に堆積する。
【００７２】
溶融亜鉛ポット１０１の底に堆積したボトムドロスは、シンクロール１０７の下部付近で生じる鋼板Ｓの随伴流によって、溶融亜鉛めっき浴１０３中に巻き上げられ、溶融亜鉛めっき浴１０３中を浮遊する。溶融亜鉛めっき浴１０３中を浮遊するボトムドロスがシンクロール１０７近傍で鋼板Ｓの表面に付着する。ボトムドロスが鋼板Ｓの表面に付着した箇所が、ドロス欠陥となる場合がある。
【００７３】
ドロス欠陥が生じれば、めっき表面にめっきの不均一部分が生じて、合金化溶融亜鉛めっき鋼板又は溶融亜鉛めっき鋼板の外観の品質が低下する。さらに、鋼板表面のドロス欠陥部分に局部電池が形成されやすくなり、合金化溶融亜鉛めっき鋼板又は溶融亜鉛めっき鋼板の耐食性が低下する。
【００７４】
上述のとおり、ドロス欠陥の主要因は、従来の研究で数多く報告されているδ1相ドロスではなく、Γ2相ドロスである。したがって、溶融亜鉛めっき浴１０３中のΓ2相ドロス量が多くなれば、合金化溶融亜鉛めっき鋼板又は溶融亜鉛めっき鋼板にドロス欠陥が発生する可能性が高くなる。
【００７５】
そこで、本実施形態の溶融亜鉛めっき処理方法では、溶融亜鉛めっき浴１０３中のドロスのうちΓ2相ドロス量を時間の経過とともに順次求める。そして、溶融亜鉛めっき浴１０３中のΓ2相ドロス量に基づいて、溶融亜鉛めっき処理の操業条件を調整して、溶融亜鉛めっき浴中のΓ2相ドロス量を低減する。好ましくは、溶融亜鉛めっき浴１０３中のΓ2相ドロス量に基づいて、Γ2相ドロスを低減するように溶融亜鉛めっき処理の操業条件を調整して、溶融亜鉛めっき浴中のΓ2相ドロス量を特定の量（しきい値）以下に低減する。これにより、合金化溶融亜鉛めっき鋼板又は溶融亜鉛めっき鋼板にドロス欠陥が発生するのを抑制する。
【００７６】
本実施形態の溶融亜鉛めっき処理方法は、合金化溶融亜鉛めっき鋼板（ＧＡ）の製造方法にも適用でき、溶融亜鉛めっき鋼板（ＧＩ）の製造方法にも適用できる。以下、本実施形態の溶融亜鉛めっき処理方法を詳述する。
【００７７】
［本実施形態の溶融亜鉛めっき処理方法について］
［利用する溶融亜鉛めっき設備ついて］
本実施形態の溶融亜鉛めっき処理方法では、溶融亜鉛めっきライン設備を用いる。溶融亜鉛めっきライン設備はたとえば、図１や図５に示す構成を有する。ただし、本実施形態の溶融亜鉛めっき処理方法に用いられる溶融亜鉛めっきライン設備は、上述のとおり、図１や図５に示す設備であってもよいし、図１や図５に示す設備にさらに他の構成が追加されたものであってもよい。また、図１や図５と異なる構成の周知の溶融亜鉛めっきライン設備を用いてもよい。
【００７８】
［溶融亜鉛めっき処理に用いられる鋼板について］
本実施形態の溶融亜鉛めっき処理に用いられる鋼板（母材鋼板）の鋼種及びサイズ（板厚、板幅等）は、特に限定されない。鋼板は、製造する合金化溶融亜鉛めっき鋼板、又は、溶融亜鉛めっき鋼板に求められる各機械的性質（たとえば、引張強度、加工性等）に応じて、合金化溶融亜鉛めっき鋼板又は溶融亜鉛めっき鋼板に適用される公知の鋼板を利用すればよい。自動車外板に用いられる鋼板を溶融亜鉛めっき処理に用いられる鋼板（母材鋼板）として利用してもよい。
【００７９】
本実施形態の溶融亜鉛めっき処理に用いられる鋼板（母材鋼板）は、熱延鋼板であってもよいし、冷延鋼板であってもよい。母材鋼板として、たとえば、次の鋼板が用いられる。
（ａ）酸洗処理された熱延鋼板
（ｂ）酸洗処理された後、Ｎｉプレめっき処理が施されて、表面にＮｉ層が形成された熱延鋼板
（ｃ）焼鈍処理された冷延鋼板
（ｄ）焼鈍処理された後、Ｎｉプレめっき処理が施されて、表面にＮｉ層が形成された冷延鋼板
上記（ａ）〜（ｄ）は、本実施形態の溶融亜鉛めっき処理に用いられる鋼板の例示である。本実施形態の溶融亜鉛めっき処理に用いられる鋼板は、上記（ａ）〜（ｄ）に限定されない。上記（ａ）〜（ｄ）以外の処理が施された熱延鋼板又は冷延鋼板を、溶融亜鉛めっき処理に用いられる鋼板としてもよい。
【００８０】
［溶融亜鉛めっき浴について］
溶融亜鉛めっき浴の主成分はＺｎである。溶融亜鉛めっき浴はさらに、Ｚｎの他に、Ａｌを含有する。つまり、本実施形態の溶融亜鉛めっき処理方法に利用する溶融亜鉛めっき浴は、特定濃度のＡｌを含有し、残部がＺｎ及び不純物からなるめっき液である。溶融亜鉛めっき浴が特定濃度のＡｌを含有していれば、浴中におけるＦｅとＺｎとの過剰な反応を抑えることができ、溶融亜鉛めっき浴に浸漬している鋼板とＺｎとの不均一な合金反応の進行を抑制できる。
【００８１】
溶融亜鉛めっき浴中の好ましいＡｌ濃度（より詳細には、Ｆｒｅｅ−Ａｌ濃度）は、質量％で、０．１００〜０．１５９％である。ここで、溶融亜鉛めっき浴中のＡｌ濃度とは、溶融亜鉛めっき液に溶解しているＡｌ濃度（質量％）を意味し、いわゆる、Ｆｒｅｅ−Ａｌ濃度を意味する。溶融亜鉛めっき浴中のＡｌ濃度が質量％で０．１００〜０．１５９％の範囲内であれば、ドロス欠陥とは異なる他の模様欠陥が発生するのを抑制でき、さらに、合金化溶融亜鉛めっき鋼板の製造工程中の合金化処理において、未合金が発生するのを抑制できる。
【００８２】
このように、本実施形態に係る溶融亜鉛めっき浴は、Ｚｎを主成分とし、さらにＡｌを含有するめっき浴である。上記溶融亜鉛めっき浴中にはさらに、浴中の機器や鋼板より溶出するＦｅが０．０２０〜０．１００質量％含有される場合がある。つまり、溶融亜鉛めっき浴中に溶解しているＦｅ濃度（質量％）はたとえば、０．０２０〜０．１００質量％である。ただし、溶融亜鉛めっき浴中に溶解しているＦｅ濃度は上記数値範囲に限定されない。
【００８３】
［溶融亜鉛めっき処理方法］
本実施形態の溶融亜鉛めっき処理方法は、Ａｌを含有する溶融亜鉛めっき浴を用いる。図６は、本実施形態の溶融亜鉛めっき処理方法の工程を示すフロー図である。図６を参照して、本実施形態の溶融亜鉛めっき処理方法は、サンプル採取工程（Ｓ１）と、Γ2相ドロス量決定工程（Ｓ２）と、操業条件調整工程（Ｓ３）とを備える。以下、各工程について詳述する。
【００８４】
［サンプル採取工程（Ｓ１）］
サンプル採取工程（Ｓ１）では、溶融亜鉛めっき浴中からめっき液の一部をサンプルとして採取する。サンプル採取工程（Ｓ１）では、経時的にサンプルを採取する。「経時的にサンプルを採取する」とは、特定時間が経過するごとにサンプルを採取することを意味する。特定時間（サンプルを採取した後、次のサンプルを採取するまでの期間）は、一定であってもよいし、一定でなくてもよい。たとえば、１時間ごとにサンプルを採取してもよい。また、サンプルを採取した後１時間経過後に次のサンプルを採取し、さらに３０分経過後に次のサンプルを採取してもよい。特定時間は特に限定されない。
【００８５】
溶融亜鉛めっき浴中からのサンプル採取量は特に限定されない。次工程のΓ2相ドロス量決定工程（Ｓ２）において、溶融亜鉛めっき浴中のΓ2相ドロス量を求めることができる量であれば、サンプル採取量は特に制限されない。サンプル採取量はたとえば、１００〜４００ｇである。採取されたサンプルを熱伝導率が高い常温の金属に接触させて、サンプルを常温まで急冷して固化してもよい。熱伝導率が高い常温の金属はたとえば、銅である。
【００８６】
溶融亜鉛めっき浴中のサンプル採取位置は特に限定されない。たとえば、図２〜図４を参照して、溶融亜鉛めっき浴１０３を深さ方向ＤにＤ１〜Ｄ３に三等分した場合、溶融亜鉛めっき浴１０３中の最上部の領域Ｄ１でサンプルを採取してもよいし、中部の領域Ｄ２でサンプルを採取してもよいし、最下部の領域Ｄ３でサンプルを採取してもよい。各領域Ｄ１〜Ｄ３で採取されたサンプル中のΓ2相ドロス量はそれぞれ異なる。しかしながら、採取位置に応じて、求めたΓ2相ドロス量が多いか否かを判断することがある程度可能である。したがって、サンプルの採取位置は特に限定されない。図２〜図４に示すとおり、溶融亜鉛めっき浴１０３のうち、鋼板Ｓの板幅方向と平行な方向を幅方向Ｗと定義し、溶融亜鉛めっき浴１０３の深さ方向を深さ方向Ｄと定義し、幅方向Ｗ及び深さ方向Ｄと垂直な方向を長さ方向Ｌと定義する。この場合、好ましくは、幅方向Ｗにおける特定の幅範囲、深さ方向Ｄにおける特定の深さ範囲、及び、長さ方向Ｌにおける特定の長さ範囲で区画される特定領域内から経時的にサンプルを採取する。要するに、溶融亜鉛めっき浴１０３内の同じ位置（特定領域内）から、経時的にサンプルを採取する。
【００８７】
好ましくは、できるだけシンクロール１０７近傍の領域からサンプルを採取する。具体的には、図２〜図４に示すとおり、溶融亜鉛めっき浴１０３のうち、深さ方向Ｄにおいて、シンクロール１０７の上端から下端までの特定の深さ範囲Ｄ１０７内から、サンプルを採取する。つまり、特定の深さ範囲Ｄ１をシンクロール１０７の上端から下端までの範囲Ｄ１０７とする。Γ2相ドロスは、シンクロール１０７近傍で鋼板Ｓの表面に付着する可能性が高い。そのため、シンクロール１０７近傍でのΓ2相ドロス量が、ドロス欠陥を抑制する指標としては最も有効である。したがって、好ましくは、深さ範囲Ｄ１０７からサンプルを採取する。この場合、最も鋼板Ｓの表面に付着しやすい範囲から採取したサンプルに基いてΓ2相ドロス量を求めるため、Γ2相ドロス相とドロス欠陥との相関をさらに高めることができる。幅方向Ｗ及び長さ方向Ｌについても、できるだけシンクロール近傍の領域からサンプルを採取することが好ましい。なお、上述のとおり、サンプルは、溶融亜鉛めっき浴１０３内の同じ領域内から経時的に採取する。
【００８８】
［Γ2相ドロス量決定工程（Ｓ２）］
Γ2相ドロス量決定工程（Ｓ２）では、採取されたサンプルを用いて、溶融亜鉛めっき浴中のΓ2相ドロス量を求める。サンプルを用いたΓ2相ドロス量の求め方は特に限定されず、種々の方法が考えられる。
【００８９】
たとえば、サンプル採取工程（Ｓ１）で採取されたサンプルから、Γ2相ドロス観察用試験片を作製する。Γ2相ドロス観察用試験片の一例としては、１５ｍｍ×１５ｍｍの観察視野を確保できる表面（被検面）を有し、０．５ｍｍの厚さを有する直方体（小板形状）とする。所定倍率の光学顕微鏡又は走査型電子顕微鏡（ＳＥＭ）を用いて、上記観察視野（１５ｍｍ×１５ｍｍ）で全視野観察を行い、全視野中のドロスを特定する。視野中のコントラストにより、ドロスを特定することができ、さらに、コントラストにより、トップドロスとボトムドロスとを区別することができる。
【００９０】
図７は、サンプル採取工程（Ｓ１）にて採取されたサンプルの観察視野の一部での写真画像の一例である。図７を参照して、写真画像には、溶融亜鉛めっきの母相２００と、トップドロス１００Ｔと、ボトムドロス１００Ｂとが観察される。トップドロス１００Ｔは、母相２００及びボトムドロス１００Ｂよりも明度が低い（暗い）。一方、ボトムドロス１００Ｂは、母相２００よりも明度が低く（暗く）、トップドロス１００Ｔよりも明度が高い（明るい）。以上のとおり、トップドロスとボトムドロスとは、コントラストに基づいて区別可能である。
【００９１】
上記観察視野（１５ｍｍ×１５ｍｍ）中で特定されたドロスのうち、各ボトムドロスに対して、ＥＰＭＡを用いた組成分析を実施し、Γ2相ドロスを特定する。各ボトムドロスに対してさらに、ＴＥＭを用いた結晶構造解析を実施して、上記観察視野中のΓ2相ドロスを特定してもよい。なお、コントラストによるトップドロス及びボトムドロスの区別をすることなく、各ドロスに対してＥＰＭＡを用いて組成分析及び／又はＴＥＭを用いた結晶構造解析を実施して、観察視野中の各ドロスの種類（トップドロス、Γ2相ドロス、δ1相ドロス、及び、ζ相ドロス）を特定してもよい。
【００９２】
特定されたΓ2相ドロスに基づいて、溶融亜鉛めっき浴中のΓ2相ドロス量を求める。溶融亜鉛めっき浴中のΓ2相ドロス量は、種々の指標で決定できる。たとえば、所定面積あたりのΓ2相ドロスの個数を、Γ2相ドロス量としてもよい。ここで、所定面積は、特に限定されず、たとえば、観察視野の全体の面積であってもよいし、単位面積（ｍｍ2）であってもよい。たとえば、観察視野を１５ｍｍ×１５ｍｍとした場合、観察視野（１５ｍｍ×１５ｍｍ＝２２５ｍｍ2）中のΓ2相ドロスの個数（個／２２５ｍｍ2）を、Γ2相ドロス量としてもよい。この場合、次の方法により、観察視野中のΓ2相ドロスの個数を求める。始めに、特定されたΓ2相ドロスの円相当径（μｍ）を求める。上述の観察視野中の各Γ2相ドロスの面積を円に換算した場合の直径を、円相当径（μｍ）と定義する。上記観察視野の写真画像を用いて、周知の画像処理により、特定されたΓ2相ドロスの円相当径（μｍ）を求める。上述のとおり、１０μｍ未満の微細なドロスは、ドロス欠陥を形成しにくい。そこで、上述の観察視野中のΓ2相ドロスのうち、円相当径が１０μｍ以上のΓ2相ドロスの個数を求める。そして、観察視野中の円相当径１０μｍ以上のΓ2相ドロスの個数をΓ2相ドロス量（個／２２５ｍｍ2）とする。このように、観察視野中の円相当径１０μｍ以上のΓ2相ドロスの個数を、Γ2相ドロス量と定義してもよい。なお、観察視野は、上記の領域（１５ｍｍ×１５ｍｍ＝２２５ｍｍ2）に限定されない。
【００９３】
なお、Γ2相ドロス量は、観察視野中のΓ2相ドロスの個数に限定されない。たとえば、観察視野中のΓ2相ドロスの個数をその視野面積で除した単位面積（１ｍｍ2）あたりの個数（個／ｍｍ2）をΓ2相ドロス量としてもよい。
【００９４】
また、他の指標を溶融亜鉛めっき溶液中のΓ2相ドロス量としてもよい。たとえば、上述の視野中において、各ボトムドロス（各Γ2相ドロス、各δ1相ドロス、及び、各ζ相ドロス）の面積と、各Γ2相ドロスの面積とを求める。そして、ボトムドロスの総面積に対するΓ2相ドロスの総面積の比率を、Γ2相ドロス量としてもよい。また、観察視野面積に対する、Γ2相ドロスの総面積の比率を、Γ2相ドロス量としてもよい。また、上述の視野中におけるΓ2相ドロスの総面積を、Γ2相ドロス量としてもよい。また、上述のサンプルの被検面に対してＸ線回折測定を実施して、各ボトムドロス（Γ2相ドロス、δ1相ドロス、及び、ζ相ドロス）のピーク強度を測定する。そして、各ボトムドロスのピーク強度の総和（つまり、Γ2相ドロスのピーク強度、δ1相ドロスのピーク強度、及び、ζ相ドロスのピーク強度の総和）に対する、Γ2相ドロスのピーク強度の比をΓ2相ドロス量としてもよい。被検面に対してＸ線回折測定を実施して得られたΓ2相ドロスのピーク強度自体を、Γ2相ドロス量としてもよい。なお、Ｘ線回折測定ではΓ2相ドロスとΓ1相ドロスは明確に区別することが容易ではない。しかしながら、上述のとおり、Γ1相ドロスはほとんど存在していないと考えられる。したがって、回折角２θ＝４３〜４４°で得られるピーク強度は全てΓ2相ドロスのピーク強度とみなす。なお、Ｘ線回折測定時のターゲットはたとえば、Ｃｏ乾球を利用する。上述以外の他の方法により、Γ2相ドロス量を求めてもよい。
【００９５】
以上の方法により、サンプル採取工程（Ｓ１）で採取されたサンプルを用いて、溶融亜鉛めっき浴中のΓ2相ドロス量を求める。なお、Γ2相ドロス量決定工程（Ｓ２）は、サンプル採取工程（Ｓ１）においてサンプルを採取するごとに実施することが好ましい。この場合、経時的にサンプルを採取し、サンプルを採取するごとにΓ2相ドロス量を決定することにより、溶融亜鉛めっき浴中のΓ2相ドロス量の経時的な変化も把握することができる。
【００９６】
［操業条件調整工程（Ｓ３）］
Γ2相ドロス量決定工程（Ｓ２）にて溶融亜鉛めっき浴中のΓ2相ドロス量を決定した後、操業条件調整工程（Ｓ３）を実施する。
【００９７】
操業条件調整工程（Ｓ３）では、溶融亜鉛めっき浴中のΓ2相ドロス量に基づいて、溶融亜鉛めっき処理の操業条件を調整する。具体的には、求めたΓ2相ドロス量が過剰に多い場合には、溶融亜鉛めっき浴中のΓ2相ドロス量を低減するように、操業条件を調整（変更）する。求めたΓ2相ドロス量が適量であれば、操業条件を現状のまま維持してもよい。操業条件の調整方法は、溶融亜鉛めっき浴中のΓ2相ドロス量が調整できれば、特に制限されない。具体的には、溶融亜鉛めっき浴中のΓ2相ドロス量が低減できるように調整できれば、操業条件の調整方法は特に制限されない。
【００９８】
好ましくは、操業条件の調整方法として、次の（Ａ）〜（Ｃ）の少なくとも１つを実施する。
（Ａ）溶融亜鉛めっき浴の浴温を調整する。
（Ｂ）溶融亜鉛めっき浴のＡｌ濃度を調整する。
（Ｃ）溶融亜鉛めっき設備での鋼板の搬送速度を調整する。
【００９９】
上記（Ａ）について、溶融亜鉛めっき浴の温度を高くすれば、Γ2相ドロスはδ1相ドロスに相変態する可能性が高くなる。したがって、溶融亜鉛めっき浴の温度を高めれば、溶融亜鉛めっき浴中のΓ2相ドロスが減少し、代わりに、δ1相ドロスが増加する。上述のとおり、δ1相ドロスの成長速度は遅い。そのため、δ1相ドロスは微細である。さらに、δ1相ドロスは軟質である。そのため、δ1相ドロスはドロス欠陥を形成しにくい。したがって、溶融亜鉛めっき浴中のΓ2相ドロス量が過剰に多い場合、溶融亜鉛めっき浴の浴温を高めてもよい。この場合、Γ2相ドロスが微細なδ1相ドロスに相変態する。その結果、微細なδ1相ドロスは増加するものの、Γ2相ドロスは減少する。そのため、ドロス欠陥の発生が抑制される。なお、浴温を高めることはエネルギー原単位を高める。そのため、Γ2相ドロス量が少ない場合、浴温を過剰に高める必要はない。以上のとおり、溶融亜鉛めっき浴の浴温を調整することにより、溶融亜鉛めっき浴中のΓ2相ドロス量を調整できる。具体的には、溶融亜鉛めっき浴の浴温を高めることにより、溶融亜鉛めっき浴中のΓ2相ドロス量を低減できる。
【０１００】
上記（Ｂ）について、溶融亜鉛めっき浴中のＡｌ濃度が０．１４０％よりも高い場合、Γ2相ドロスがトップドロスに相変態する可能性が高くなる。したがって、溶融亜鉛めっき浴中のＡｌ濃度を０．１４０％よりも高めれば、溶融亜鉛めっき浴中のΓ2相ドロスが減少し、代わりに、トップドロスが増加する。上述のとおり、トップドロスはドロス欠陥を形成しにくい。したがって、溶融亜鉛めっき浴中のΓ2相ドロス量が過剰に多い場合、溶融亜鉛めっき浴中のＡｌ濃度を０．１４０％よりも高く調整することにより、溶融亜鉛めっき浴中のΓ2相ドロス量を低減できる。また、溶融亜鉛めっき浴中のＡｌ濃度が０．１４０％以下である場合、Ａｌ濃度を低くすれば、Γ2相ドロスがδ1相ドロスに相変態する可能性が高くなる。そのため、Ａｌ濃度が０．１４０％以下の場合、溶融亜鉛めっき浴中のＡｌ濃度を低減するように調整することにより、Γ2相ドロス量を低減できる。
【０１０１】
上記（Ｃ）について、溶融亜鉛めっき設備での鋼板の搬送速度を遅くすれば、溶融亜鉛めっき浴中に浸漬している鋼板から溶融亜鉛めっき浴へのＦｅの溶解量が低減する。そのため、Γ2相ドロスを含めたドロスの生成量が全体的に低減する。したがって、溶融亜鉛めっき浴中のΓ2相ドロス量が過剰に多い場合、溶融亜鉛めっき設備での鋼板の搬送速度を調整することにより、溶融亜鉛めっき浴中のΓ2相ドロス量を調整できる。具体的には、溶融亜鉛めっき設備での鋼板の搬送速度を遅くすることにより、溶融亜鉛めっき浴中のΓ2相ドロス量を低減できる。
【０１０２】
上述の（Ａ）〜（Ｃ）の操業条件のうち、求めたΓ2相ドロス量に基づいて、いずれか１つの操業条件のみを調整してもよいし、２つ以上の操業条件を調整してもよい。たとえば、Γ2相ドロス量が過剰に多い場合、（Ａ）及び（Ｂ）の操業条件を調整してもよい。具体的には、Γ2相ドロス量が過剰に多い場合、溶融亜鉛めっき浴の浴温を高め、かつ、溶融亜鉛めっき浴のＡｌ濃度が０．１４０％以下の場合はＡｌ濃度を低めてもよい。また、Γ2相ドロス量が過剰に多い場合、（Ａ）及び（Ｃ）の操業条件を調整してもよい。具体的には、Γ2相ドロス量が過剰に多い場合、溶融亜鉛めっき浴の浴温を高め、かつ、溶融亜鉛めっき設備での鋼板の搬送速度を遅くしてもよい。また、Γ2相ドロス量が過剰に多い場合、（Ｂ）及び（Ｃ）の操業条件を調整してもよい。具体的には、Γ2相ドロス量が過剰に多い場合、溶融亜鉛めっき浴のＡｌ濃度が０．１４０％以下の場合はＡｌ濃度を低め、かつ、溶融亜鉛めっき設備での鋼板の搬送速度を遅くしてもよい。また、Γ2相ドロス量が過剰に多い場合、（Ａ）〜（Ｃ）の全ての操業条件を調整してもよい。具体的には、Γ2相ドロス量が過剰に多い場合、溶融亜鉛めっき浴の浴温を高め、かつ、溶融亜鉛めっき浴のＡｌ濃度が０．１４０％以下の場合はＡｌ濃度を低め、かつ、溶融亜鉛めっき設備での鋼板の搬送速度を遅くしてもよい。Γ2相ドロス量が過剰に多くはなく、適切である場合、（Ａ）〜（Ｃ）の操業条件を現状のまま維持してもよい。
【０１０３】
Γ2相ドロス量決定工程（Ｓ２）により求めたΓ2相ドロス量が適切か否かの判断指標として、しきい値を設けてもよい。この場合、求めたΓ2相ドロス量としきい値とを比較して、操業条件を調整してもよい。たとえば、求めたΓ2相ドロス量がしきい値を超えたか否かにより、操業条件を変更したり、変更せずに維持したりしてもよい。求めたΓ2相ドロス量がしきい値を超えた場合、Γ2相ドロス量が過剰に多いと判断して、操業条件を変更し、溶融亜鉛めっき浴中のΓ2相ドロス量が現時点よりも低減するように、操業条件を調整する。好ましくは、求めたΓ2相ドロス量がしきい値を超えた場合、Γ2相ドロス量がしきい値以下となるように、操業条件を変更する。一方、求めたΓ2相ドロス量がしきい値を超えていない場合、溶融亜鉛めっき浴中のΓ2相ドロス量は十分に少ないと判断して、操業条件を現状のまま維持する。
【０１０４】
所定面積あたりのΓ2相ドロスの個数、たとえば、上述のとおり、観察視野中のΓ2相ドロスの個数をΓ2相ドロス量とする場合、単位面積（１ｍｍ2）あたりの個数に換算した場合の０．０４５個／ｍｍ2に相当する個数をしきい値とする。たとえば、上述の観察視野（１５ｍｍ×１５ｍｍ＝２２５ｍｍ2）でのΓ2相ドロスの個数をΓ2相ドロス量とする場合、しきい値を１０個（０．０４５個／ｍｍ2×２２５ｍｍ2）とする。この場合、Γ2相ドロス量決定工程（Ｓ２）により求めたΓ2相ドロス量がしきい値（１０個）よりも多い個数、つまり、単位面積（１ｍｍ2）で換算した場合における０．０４５個／ｍｍ2を超える個数である場合、Γ2相ドロス量が過剰に多いと判断して、溶融亜鉛めっき浴中のΓ2相ドロス量が低減するように、操業条件を調整する。好ましくは、Γ2相ドロス量決定工程（Ｓ２）により求めたΓ2相ドロス量が上記しきい値（１０個）を超えているとき、つまり、求めたΓ2相ドロス量が単位面積で換算した場合における０．０４５個／ｍｍ2を超える個数であるとき、Γ2相ドロス量がしきい値（１０個）以下の個数（つまり、単位面積で換算した場合における０．０４５個／ｍｍ2以下となる個数）となるように、操業条件を調整する。たとえば、Γ2相ドロス量決定工程（Ｓ２）により求めたΓ2相ドロス量が単位面積で換算した場合における０．０４５個／ｍｍ2を超える個数であるとき、上述の（Ａ）〜（Ｃ）の操業条件の少なくとも１つ以上を実施して、Γ2相ドロス量を低減する。たとえば、溶融亜鉛めっき浴の浴温を高めてΓ2相ドロス量を低減する。また、たとえば、溶融亜鉛めっき浴のＡｌ含有量を０．１４０％よりも高めてΓ2相ドロス量を低減する。また、たとえば、溶融亜鉛めっき浴のＡｌ含有量が０．１４０％以下である場合、Ａｌ含有量を低減してΓ2相ドロス量を低減する。また、たとえば、溶融亜鉛めっき設備での鋼板の搬送速度を遅くしてΓ2相ドロス量を低減する。なお、所定面積あたりのΓ2相ドロスの個数は、少なければ少ないほどよく、特に下限値を規定するものではない。
【０１０５】
操業条件調整工程（Ｓ３）では、Γ2相ドロス量決定工程（Ｓ２）により求めたΓ2相ドロス量に基いて、好ましくは、溶融亜鉛めっき浴中のＡｌ濃度Ｘを、質量％で、０．１００〜０．１５９％の範囲内で調整し、かつ、Ａｌ濃度Ｘが０．１００〜０．１４０質量％であるとき、Ａｌ濃度Ｘ及び溶融亜鉛めっき浴の浴温Ｔが式（１）を満たすように調整し、Ａｌ濃度Ｘが０．１４０超〜０．１５９質量％であるとき、溶融亜鉛めっき浴の浴温Ｔが４６９℃以上となるように調整する。
Ｘ≦０．００２４８８×Ｔ−１．０２６６  （１）
【０１０６】
図８は、溶融亜鉛めっき浴中のＡｌ濃度Ｘ（質量％）と、溶融亜鉛めっき浴の浴温Ｔ（℃）と、溶融亜鉛めっき浴中で安定化するドロスとの関係を示す図である。図８中の縦軸はＡｌ濃度Ｘ（質量％）を示し、横軸は浴温Ｔ（℃）を示す。図８は、溶融亜鉛めっき浴でのトップドロス、Γ2相ドロス、δ1相ドロスの準安定状態図に対応する。
【０１０７】
［溶融亜鉛めっき浴中のＡｌ濃度Ｘが０．１００〜０．１４０％である場合］
図８を参照して、Ｘ＝０．００２４８８×Ｔ−１．０２６６は、溶融亜鉛めっき浴中のＡｌ濃度Ｘが０．１００〜０．１４０％の場合における、Γ2相ドロスがδ1相ドロスに相変態する境界（相変態線）に対応する。溶融亜鉛めっき浴中のＡｌ濃度Ｘが０．１００〜０．１４０％の場合において、Ａｌ濃度Ｘが式（１）の右辺よりも高ければ、溶融亜鉛めっき浴の化学組成が、δ1相ドロスよりもΓ2相ドロスの方が安定して存在できる状態となっている。つまり、溶融亜鉛めっき浴の化学組成が、図８中のΓ2相ドロス安定領域内となる。この場合、溶融亜鉛めっき浴中のＡｌ濃度Ｘが０．１００〜０．１４０％であることを前提として、溶融亜鉛めっき浴中のδ1相ドロスがΓ2相ドロスに相変態しやすい。したがって、溶融亜鉛めっき浴において、Γ2相ドロスが生成しやすい状態となる。
【０１０８】
一方、溶融亜鉛めっき浴中のＡｌ濃度Ｘが０．１００〜０．１４０％の場合において、Ａｌ濃度Ｘが式（１）の右辺以下であれば、つまり、Ａｌ濃度Ｘ及び浴温Ｔが式（１）を満たせば、溶融亜鉛めっき浴中のＡｌ濃度Ｘが０．１００〜０．１４０％であることを前提として、溶融亜鉛めっき浴の化学組成が、Γ2相ドロスよりもδ1相ドロスの方が安定して存在できる状態となっている。つまり、溶融亜鉛めっき浴の化学組成が、図８中のδ1相ドロス安定領域内となる。この場合、溶融亜鉛めっき浴中のＡｌ濃度Ｘが０．１００〜０．１４０％であることを前提として、溶融亜鉛めっき浴中のΓ2相ドロスがδ1相ドロスに相変態しやすい。したがって、溶融亜鉛めっき浴において、Γ2相ドロスが減少して、Γ2相ドロスを安定的に抑制できる。
【０１０９】
［溶融亜鉛めっき浴中のＡｌ濃度Ｘが０．１４０超〜０．１５９％である場合］
図８を参照して、溶融亜鉛めっき浴中のＡｌ濃度Ｘが０．１４０％よりも高く、０．１５９％以下の場合、つまり、Ａｌ濃度Ｘが０．１４０超〜０．１５９％である場合、溶融亜鉛めっき浴の浴温Ｔを４６９℃以上にすれば、溶融亜鉛めっき浴中において、Γ2相ドロスはほぼ生成せず、Ａｌ濃度Ｘが変動しても、トップドロス又はδ1相ドロスが安定して存在できる状態となっている。つまり、図８中において、溶融亜鉛めっき浴の化学組成が、Γ2相ドロス安定領域内から完全に離れ、かつ、トップドロス安定領域内となる。したがって、溶融亜鉛めっき浴中のＡｌ濃度Ｘが０．１４０超〜０．１５９％である場合、溶融亜鉛めっき浴の浴温Ｔを４６９℃以上とすれば、溶融亜鉛めっき浴中のΓ2相ドロスが減少して、Γ2相ドロスを安定的に抑制できる。
【０１１０】
上述の溶融亜鉛めっき処理方法の操業条件調整工程（Ｓ３）において、溶融亜鉛めっき浴中のＡｌ濃度を、質量％で、０．１００〜０．１５９％の範囲内で調整し、かつ、Ａｌ濃度Ｘが０．１００〜０．１４０質量％であるとき、Ａｌ濃度Ｘ及び溶融亜鉛めっき浴の浴温Ｔが式（１）を満たすように調整し、Ａｌ濃度Ｘが０．１４０超〜０．１５９質量％であるとき、溶融亜鉛めっき浴の浴温Ｔが４６９℃以上となるように調整すれば、溶融亜鉛めっき浴中において、Γ2相ドロス量を安定して低減できる。なお、Ａｌ濃度Ｘ及び浴温Ｔの上述の調整は、Γ2相ドロス量がしきい値を超えた場合に実施してもよい。
【０１１１】
以上のとおり、操業条件調整工程（Ｓ３）において、溶融亜鉛めっき浴中のＡｌ濃度Ｘを、質量％で、０．１００〜０．１５９％の範囲内で調整し、かつ、Ａｌ濃度Ｘが０．１００〜０．１４０質量％であるとき、Ａｌ濃度Ｘ及び溶融亜鉛めっき浴の浴温Ｔが式（１）を満たすように調整し、Ａｌ濃度Ｘが０．１４０超〜０．１５９質量％であるとき、たとえば、溶融亜鉛めっき浴の浴温Ｔが４６９℃以上となるように調整すれば、Γ2相ドロス量を安定的に低減することができる。
【０１１２】
［溶融亜鉛めっき浴のより好ましい浴温について］
なお、上述の溶融亜鉛めっき処理方法における溶融亜鉛めっき浴の温度（浴温）は、好ましくは、４４０〜５００℃である。溶融亜鉛めっき浴中のドロスは、浴温及びＡｌ濃度に応じて、主として、トップドロス（Ｆｅ2Ａｌ5）、Γ2相ドロス、δ1相ドロスに相変態する。図８を参照して、Γ2相ドロスは浴温が低い領域で生成しやすい。δ1相ドロスは、Γ2相ドロスの生成領域よりも浴温が高い領域で生成しやすい。
【０１１３】
また、溶融亜鉛めっき浴の浴温が５００℃以下であれば、Ｚｎが蒸発してヒュームとなるのを抑制できる。ヒュームが発生する場合、鋼板にヒュームが付着して表面疵（ヒューム疵）となりやすい。溶融亜鉛めっき浴の好ましい下限は４６０℃であり、さらに好ましくは４６５℃であり、さらに好ましくは４６９℃である。溶融亜鉛めっき浴の好ましい上限は４９０℃であり、さらに好ましくは４８０℃であり、さらに好ましくは４７５℃である。なお、トップドロスは、Γ2相ドロスの生成領域及びδ1相ドロスの生成領域よりもＡｌ濃度が高い領域で生成しやすい。
【０１１４】
以上のとおり、本実施形態の溶融亜鉛めっき処理方法では、溶融亜鉛めっき浴からサンプルを採取して（サンプル採取工程（Ｓ１））、溶融亜鉛めっき浴中のΓ2相ドロス量を求める（Γ2相ドロス量決定工程（Ｓ２））。そして、溶融亜鉛めっき浴中のΓ2相ドロス量に基づいて、溶融亜鉛めっき処理の操業条件を調整する（操業条件調整工程（Ｓ３））。これにより、ドロス欠陥の主要因であるΓ2相ドロス量を管理することができ、ドロス欠陥の発生を抑制することができる。
【０１１５】
［合金化溶融亜鉛めっき鋼板の製造方法］
上述の本実施形態の溶融亜鉛めっき処理方法は、合金化溶融亜鉛めっき鋼板（ＧＡ）の製造方法に適用可能である。
【０１１６】
本実施形態による合金化溶融亜鉛めっき鋼板の製造方法は、溶融亜鉛めっき処理工程と、合金化処理工程とを備える。溶融亜鉛めっき処理工程では、鋼板に対して、上述の溶融亜鉛めっき処理方法を実施して、鋼板の表面に溶融亜鉛めっき層を形成する。一方、合金化処理工程では、溶融亜鉛めっき処理工程により表面に溶融亜鉛めっき層が形成された鋼板に対して、図２に示す合金化炉１１１を用いて合金化処理を実施する。合金化処理方法は、周知の方法を適用すれば足りる。
【０１１７】
以上の製造工程により、合金化溶融亜鉛めっき鋼板を製造できる。本実施形態の合金化溶融亜鉛めっき鋼板では、上述の本実施形態の溶融亜鉛めっき処理方法を採用する。つまり、Γ2相ドロス量に基づいて、溶融亜鉛めっき処理の操業条件を調整してΓ2相ドロスを低減する。そのため、製造された合金化溶融亜鉛めっき鋼板にドロス欠陥が発生するのを抑制できる。
【０１１８】
なお、本実施形態の合金化溶融亜鉛めっき鋼板の製造方法は、溶融亜鉛めっき処理工程、及び、合金化処理工程以外の他の製造工程を含んでもよい。たとえば、本実施形態の合金化溶融亜鉛めっき鋼板の製造方法は、合金化処理工程後において、図１に示す調質圧延機３０を用いて調質圧延を実施する調質圧延工程を含んでもよい。この場合、合金化溶融亜鉛めっき鋼板の表面の外観品質をさらに高めることができる。また、調質圧延工程以外の他の製造工程を含んでもよい。
【０１１９】
［溶融亜鉛めっき鋼板の製造方法］
上述の本実施形態の溶融亜鉛めっき処理方法はまた、溶融亜鉛めっき鋼板（ＧＩ）の製造方法にも適用可能である。
【０１２０】
本実施形態による溶融亜鉛めっき鋼板の製造方法は、溶融亜鉛めっき処理工程を備える。溶融亜鉛めっき処理工程では、鋼板に対して、上述の溶融亜鉛めっき処理方法を実施して、鋼板の表面に溶融亜鉛めっき層を形成する。本実施形態の溶融亜鉛めっき鋼板の製造方法では、上述の本実施形態の溶融亜鉛めっき処理方法を採用する。つまり、Γ2相ドロス量に基づいて、溶融亜鉛めっき処理の操業条件を調整してΓ2相ドロスを低減する。そのため、製造された溶融亜鉛めっき鋼板にドロス欠陥が発生するのを抑制できる。
【０１２１】
なお、本実施形態の溶融亜鉛めっき鋼板の製造方法は、溶融亜鉛めっき処理工程以外の他の製造工程を含んでもよい。たとえば、本実施形態の溶融亜鉛めっき鋼板の製造方法は、溶融亜鉛めっき処理工程後に、図１に示す調質圧延機３０を用いて調質圧延を実施する調質圧延工程を含んでもよい。この場合、溶融亜鉛めっき鋼板の表面の外観品質をさらに高めることができる。また、調質圧延工程以外の他の製造工程を含んでもよい。
【実施例】
【０１２２】
以下、実施例により本実施形態の溶融亜鉛めっき処理方法の一態様の効果をさらに具体的に説明する。実施例での条件は、本発明の実施可能性及び効果を確認するために採用した一条件例である。したがって、本実施形態の溶融亜鉛めっき処理方法は、この一条件例に限定されない。【０１２３】
上述の操業条件調整工程において、Ａｌ濃度Ｘ及び浴温Ｔの調整とΓ2相ドロス量との関係について調査を行った。【０１２４】
具体的には、図２と同じ構成を有する溶融亜鉛めっき設備を利用して、溶融亜鉛めっき処理方法を実施した。具体的には、溶融亜鉛めっき浴のＡｌ濃度Ｘ（質量％）及び浴温Ｔ（℃）を、表１に記載のとおりに調整した。鋼板としては、自動車外板用鋼板（冷延鋼板）を用いた。【０１２５】
各試験番号において、図２の溶融亜鉛めっき浴１０３のうち、深さ方向Ｄにおいて、シンクロール１０７の上端から下端までの特定の深さ範囲Ｄ１０７内からサンプルを採取した。より具体的には、図２の溶融亜鉛めっき浴１０３において、深さＤ方向における特定の深さ範囲Ｄ１０７、幅方向Ｗにおける特定の幅範囲、及び、長さ方向Ｌにおける特定の長さ範囲で区画される特定領域（以下、サンプル採取領域という）内からサンプルを採取した。いずれの試験番号においても、上述の同じサンプル採取領域内からサンプルを４００ｇ程度採取した。採取したサンプルを常温まで冷却した。冷却後のサンプルを用いて、各試験番号の溶融亜鉛めっき浴の化学組成をＩＣＰ発光分光分析計を用いて測定した。その結果、溶融亜鉛めっき浴中のＦｅ濃度はいずれの試験番号においても、０．０２０〜０．０５０質量％の範囲内であった。【０１２６】
【表１】
2019131563.tif 000003
【０１２７】
各試験番号において、溶融亜鉛めっき浴の浴温Ｔが表１に示した値で一定となるようにし、かつ、溶融亜鉛めっき浴のＡｌ濃度Ｘが表１に示す濃度となるように、経時的に適宜Ａｌを添加して調整した。なお、溶融亜鉛めっき処理中の鋼板の搬送速度は、いずれの試験番号においても一定とした。【０１２８】
なお、表１には、式（１）の右辺の値についても記載した。ただし、Ａｌ濃度Ｘが０．１４０を超える場合、式（１）の右辺の値は関連しないため不問とし、表１中の「式（１）右辺」欄において「−」と記載した。同様に、Ａｌ濃度Ｘが０．１００％未満（試験番号３１）、又は、０．１６０％以上（試験番号３２）である場合、上述のとおり、模様欠陥（試験番号３１）、又は、未合金（試験番号３２）が確認されたため、式（１）の右辺の値を不問とし、表１中の「式（１）右辺」欄において「−」と記載した。【０１２９】
各試験番号において、表１に示す操業条件での溶融亜鉛めっき浴中からサンプルを採取した。具体的には、上述のサンプル採取領域から４００ｇ程度のサンプルを採取した。採取したサンプルから、Γ2相ドロス観察用試験片を作製した。Γ2相ドロス観察用試験片の被検面は１５ｍｍ×１５ｍｍとし、厚さを０．５ｍｍとした。１００倍のＳＥＭを用いて、上記被検面の視野（１５ｍｍ×１５ｍｍ）で全視野観察を行い、コントラストに基づいて、ドロス（トップドロス、ボトムドロス）を特定した。さらに、ＥＰＭＡを用いた組成分析を実施して、ボトムドロスを、Γ2相ドロス、δ1相ドロス、及び、ζ相ドロスに分類した。さらに、特定された各ボトムドロス（Γ2相ドロス、δ1相ドロス、及び、ζ相ドロス）の円相当径を求めた。上述の１５ｍｍ×１５ｍｍの視野中のΓ2相ドロスのうち、円相当径が１０μｍ以上のΓ2相ドロスの個数を求めた。観察視野中の円相当径１０μｍ以上のΓ2相ドロスの個数（個／２２５ｍｍ2）を、Γ2相ドロス量とした。得られたΓ2相ドロス量を表１に示す。なお、本実施例では、いずれの試験番号においても、Γ1相ドロスは観測されなかった。【０１３０】
なお、試験番号１６〜１９において、観察視野中における、円相当径が１μｍ以上のボトムドロス（Γ2相ドロス、δ1相ドロス、及び、ζ相ドロス）の総個数（個／２２５ｍｍ2）は、次のとおりであった。
試験番号１６：４９５個／２２５ｍｍ2
試験番号１７：９９０個／２２５ｍｍ2
試験番号１８：９９０個／２２５ｍｍ2
試験番号１９：２９９３個／２２５ｍｍ2【０１３１】
各試験番号の操業条件で溶融亜鉛めっき処理を実施した後、各試験番号で同じ条件で合金化処理を実施して、合金化溶融亜鉛めっき鋼板を製造した。製造された合金化溶融亜鉛めっき鋼板の表面を目視で観察して、ドロス欠陥の有無を調査し、ドロス欠陥の評価を行った。ドロス欠陥評価の基準は、次のとおりとした。【０１３２】
Ａ：ドロス欠陥が存在しなかった（ドロス欠陥の個数が０個／ｍ2）
Ｂ：ドロス欠陥の個数が０個超０．１個／ｍ2以下
Ｃ：ドロス欠陥の個数が０．１個／ｍ2超１個／ｍ2以下
Ｄ：ドロス欠陥の個数が１個／ｍ2超【０１３３】
［評価結果］
表１を参照して、Γ2相ドロス量が単位面積（１ｍｍ2）で換算した場合における０．０４５個／ｍｍ2以下の個数（つまり、０．０４５個／ｍｍ2×２２５ｍｍ2＝１０個／２２５ｍｍ2以下の個数）に制御された試験番号２、５、６、９、１０、１３〜１５、１８〜２０、２３、２５〜３２では、ドロス欠陥評価がＡ又はＢとなり、ドロス欠陥をより有効に抑制することができた。一方、Γ2相ドロス量が１０個／２２５ｍｍ2を超えた試験番号１、３、４、７、８、１１、１２、１６、１７、２１、２２、及び、２４では、ドロス欠陥評価がＣ又はＤであった。さらに、試験番号１〜３２を参照して、Γ2相ドロス量が少ないほど、ドロス欠陥評価は良好になった。つまり、Γ2相ドロス量とドロス欠陥個数とは正の相関を示した。具体的には、Γ2相ドロス量が単位面積（１ｍｍ2）で換算した場合における０．０２７〜０．０４５個／ｍｍ2に相当する６〜１０個／２２５ｍｍ2の場合、ドロス欠陥評価はＢであり、Γ2相ドロス量が単位面積（１ｍｍ2）で換算した場合における０．０２７個／ｍｍ2に相当する６個／２２５ｍｍ2未満の場合、ドロス欠陥評価はＡであった。【０１３４】
以上の結果より、Γ2相ドロス量に基づいて操業条件を調整することにより、ドロス欠陥を抑制することができることが分かった。そして、好ましくは、所定面積あたりのΓ2相ドロスの個数をΓ2相ドロス量とした場合、求めたΓ2相ドロス量が単位面積（１ｍｍ2）で換算した場合における０．０４５個／ｍｍ2以下の個数となるように溶融亜鉛めっき処理での操業条件を調整することにより、ドロス欠陥を顕著に抑制できることが分かった。【０１３５】
なお、試験番号１６〜１９のボトムドロスの総個数と、ドロス欠陥評価とを参照すると、ボトムドロスの総個数はドロス欠陥個数とは相関しておらず、Γ2相ドロス量とドロス欠陥個数との方がより高い相関を示した。したがって、ドロス欠陥を抑制するためには、操業条件を調整するための指標として、ボトムドロスの総個数ではなく、Γ2相ドロス量を採用する方が適切であることが明らかとなった。【０１３６】
なお、溶融亜鉛めっき浴中のＡｌ濃度が０．０９０質量％である試験番号３１では、ドロス欠陥評価は「Ａ」であったが、浴中に存在するＦｅとＡｌとの反応により、鋼板に対し、ドロス欠陥とは異なる模様欠陥が発生してしまった。一方、溶融亜鉛めっき浴中のＡｌ濃度が０．１６０質量％である試験番号３２では、ドロス欠陥評価は「Ａ」であったが、後段の合金化炉において未合金が発生してしまった。したがって、ドロス欠陥以外の他の欠陥である模様欠陥や、未合金を考慮した場合、溶融亜鉛めっき浴中のＡｌ濃度は、０．１００〜０．１５９質量％の範囲内であることがより好ましいことが、明らかとなった。【０１３７】
また、溶融亜鉛めっき浴中のＡｌ濃度が０．１００〜０．１４０質量％である場合において（試験番号１〜２３）、Ａｌ濃度及び溶融亜鉛めっき浴の浴温が式（１）を満たす場合（試験番号２、５、６、９、１０、１４、１５、１９、２０、２３）、ドロス欠陥評価がＡ又はＢであり、ドロス欠陥を安定的に抑制できた。また、溶融亜鉛めっき浴中のＡｌ濃度が０．１４０超〜０．１５９％である場合において（試験番号２４〜３０）、浴温が４６９℃以上であれば（試験番号２７、３０）、ドロス欠陥評価が「Ａ」であり、ドロス欠陥を安定的に抑制できた。【０１３８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１３９】
１０  溶融亜鉛めっき設備
１０１  溶融亜鉛ポット
１０３  溶融亜鉛めっき浴
１０７  シンクロール
１０９  ガスワイピング装置
１１１  合金化炉
２０２  スナウト
【図１】
2019131563.tif 000004
【図２】
2019131563.tif 000005
【図３】
2019131563.tif 000006
【図４】
2019131563.tif 000007
【図５】
2019131563.tif 000008
【図６】
2019131563.tif 000009
【図７】
2019131563.tif 000010
【図８】
2019131563.tif 000011
【国際調査報告】
2019131563.tif 000012
2019131563.tif 000013
2019131563.tif 000014
2019131563.tif 000015